(57)【要約】【課題】放電容量が大きく、かつ低温サイクル特性が従来よりも改善された非水電解質二次電池を提供する。【解決手段】一般式（１）：ＬｉxＮｂ1-yＭyＯ2で表され、１≦ｘ≦２および０≦ｙ≦０．５を満たし、ｘは、電池の充放電に伴って変化する値であり、Ｍは、Ｖ、Ｃｒ、Ｍｎ、Ｆｅ、Ｃｏ、Ｎｉ、ＭｏおよびＷよりなる群から選ばれる少なくとも１種の元素であるリチウムニオブ複合酸化物を活物質として含む非水電解質二次電池用負極。【選択図】図１
2009295290.tif 000002
【特許請求の範囲】
【請求項１】
リチウムニオブ複合酸化物を含む活物質を含み、
前記リチウムニオブ複合酸化物が、一般式（１）：ＬｉxＮｂ1-yＭyＯ2で表され、
前記一般式（１）は、１≦ｘ≦２および０≦ｙ≦０．５を満たし、
ｘは、電池の充放電に伴って変化する値であり、
Ｍは、Ｖ、Ｃｒ、Ｍｎ、Ｆｅ、Ｃｏ、Ｎｉ、ＭｏおよびＷよりなる群から選ばれる少なくとも１種の元素である、非水電解質二次電池用負極。
【請求項２】
前記活物質が、更に、リチウムの吸蔵および放出が可能な炭素材料を含む、請求項１記載の非水電解質二次電池用負極。
【請求項３】
前記リチウムニオブ複合酸化物と前記炭素材料とが混在している、請求項２記載の非水電解質二次電池用負極。
【請求項４】
前記リチウムニオブ複合酸化物と前記炭素材料との合計に占める前記炭素材料の重量分率が、０．０１以上、０．５以下である、請求項２または３記載の非水電解質二次電池用負極。
【請求項５】
Ｍが、一般式（２）：Ｍｎ1-zＬzで表され、０≦ｚ≦０．５であり、Ｌは、Ｖ、Ｃｒ、Ｆｅ、Ｃｏ、Ｎｉ、ＭｏおよびＷよりなる群から選ばれる少なくとも１種の元素である、請求項１〜４のいずれかに記載の非水電解質二次電池用負極。
【請求項６】
正極と、請求項１〜４のいずれかに記載の負極と、非水電解質とを具備する非水電解質二次電池。
【発明の詳細な説明】
【技術分野】
【０００１】
本発明は、非水電解質二次電池に関し、特にこれに含まれる負極に関する。本発明は、負極の改良により、充放電容量を損なわずに非水電解質二次電池の低温サイクル特性を向上させるものである。
【背景技術】
【０００２】
パソコン、携帯電話、デジタルカメラ、カムコーダなどの携帯機器分野に用いる電源として、エネルギー密度の高いリチウムイオン二次電池をはじめとする非水電解質二次電池が広く普及するに至っている。また、環境問題、資源問題から、近い将来に求められる電気自動車の駆動電源としても、エネルギー密度の高い非水電質二次電池の開発が進められている。特に電気自動車の駆動電源としての非水電解質二次電池には、放電容量のみならず、良好なサイクル特性が求められる。また、寒冷地での使用を想定した低温サイクル特性は重要である。
【０００３】
一般的な非水電解質二次電池が具備する正極は、活物質として、コバルト酸リチウムやニッケル酸リチウムなどのリチウム遷移金属複合酸化物を用いており、負極は、黒鉛に代表される炭素材料を用いている。黒鉛は、リチウム金属の充放電電位に対して０〜１．５Ｖの範囲で平均０．３Ｖ程度の貴な充放電電位を有している。
【０００４】
一般に、電極の充放電反応においては、分極という現象が起こる。非水電解質二次電池の負極は、放電の際に貴な電位の方向に分極して、放電電位が高くなる。逆に、充電の際には、負極は卑な電位の方向に分極し、充電電位は低くなる。分極の程度は、充放電電流が大きいほど大きくなり、反応温度が低いときも大きくなる。
【０００５】
先述のように、炭素材料を活物質として含む負極は、リチウム金属の充放電電位に対して平均０．３Ｖ程度の貴な充放電電位を有する。充電の際の分極が大きくなると、負極の充電電位は低下して、リチウム金属の充放電電位に近づいてゆく。負極の充電電位がリチウム金属の充放電電位に等しくなると、負極本来の充電反応、すなわち炭素材料中にリチウムが挿入する反応と共に、炭素材料の表面に金属リチウムが析出する反応が起こる。
【０００６】
析出した金属リチウムは、化学的な活性が高く、非水電解質との接触表面で化学反応を起こして別の物質となる。ここで生じた物質は、後の放電反応において活性を示さないため、電池の放電容量が減少することになる。すなわち、負極材料の表面に金属リチウムが析出するような充放電サイクルを繰り返すと、電池のサイクル特性が損なわれることになる。
【０００７】
このようなサイクル特性の低下は、充電の際の分極が大きくなるときに顕著になる。すなわち、大電流で電池を充電するときや、低温下で電池を充電するとき、サイクル特性の低下は顕著になる。通常、制御機構を用いることで、過大な充電電流が流れないようにすることができるが、温度は環境に依存するため、制御が困難である。
【０００８】
上述のように、低温環境下におけるサイクル特性の低下の原因としては、低温での充電反応の際の分極が大きくなり、負極の充電電位がリチウム金属の充放電電位に等しくなり、負極材料の表面に金属リチウムが析出することが挙げられる。また、析出した金属リチウムが不活性な別の物質になってしまうことも、サイクル特性の低下の原因として挙げられる。
【０００９】
上記のような低温でのサイクル特性の低下は、従来の一般的な炭素材料よりも、充電電位が高い材料を負極に用いるとで、改善できると考えられる。このような材料として、例えば特許文献１のＬｉ4Ｎｂ6Ｏ17が挙げられる。この材料の充電電位は、１．０〜２．５Ｖの範囲で平均１．７Ｖであり、放電容量は１５０ｍＡｈ／ｇ程度である。しかし、非水電解質二次電池の高容量化に対する要求は高まってきており、更に大きな放電容量を有する材料が望まれている。
【００１０】
なお、非特許文献１には、ＬｉＮｂＯ2中のリチウムの拡散挙動について、核磁気共鳴装置を用いて分析した結果が報告されている。ＬｉＮｂＯ2は、酸素の六配位構造を有するＮｂＯ6の層と、酸素の六配位構造を有するＬｉＯ6の層と、が交互に積層した層状化合物である。
【特許文献１】特開２００１−０５２７０１号公報
【非特許文献１】The Journal of Physical Chemistry, Vol.97, No.27, 1993, 7102-7107
【発明の開示】
【発明が解決しようとする課題】
【００１１】
本発明は、上記に鑑み、できる限り大きな放電容量を有する負極を備えており、かつ低温サイクル特性が従来よりも改善された非水電解質二次電池を提供することを目的の１つとする。
【課題を解決するための手段】
【００１２】
本発明は、リチウムニオブ複合酸化物を含む活物質を含み、リチウムニオブ複合酸化物は、一般式（１）：ＬｉxＮｂ1-yＭyＯ2で表され、一般式（１）は、１≦ｘ≦２および０≦ｙ≦０．５を満たし、ｘは、電池の充放電に伴って変化する値であり、Ｍは、Ｖ、Ｃｒ、Ｍｎ、Ｆｅ、Ｃｏ、Ｎｉ、ＭｏおよびＷよりなる群から選ばれる少なくとも１種の元素である、非水電解質二次電池用負極に関する。
本発明の負極の好ましい一態様において、活物質は、一般式（１）で表されるリチウムニオブ複合酸化物に加え、リチウムの吸蔵および放出が可能な炭素材料を含む。リチウムの吸蔵および放出が可能な炭素材料は、リチウムニオブ複合酸化物と混合して用いることが好ましい。
リチウムニオブ複合酸化物と炭素材料との合計に占める炭素材料の重量分率は、０．０１以上、０．５以下であることが好ましい。
【００１３】
本発明の負極の好ましい一態様において、Ｍは、一般式（２）：Ｍｎ1-zＬzで表される。ただし、０≦ｚ≦０．５であり、Ｌは、Ｖ、Ｃｒ、Ｆｅ、Ｃｏ、Ｎｉ、ＭｏおよびＷよりなる群から選ばれる少なくとも１種の元素である。
【００１４】
本発明は、また、正極と、上記の負極と、非水電解質と、を具備する非水電解質二次電池に関する。
なお、ＬｉＮｂＯ2、すなわち一般式（１）においてｙ＝０の場合の複合酸化物は、公知の物質であるが、ＬｉＮｂＯ2を電極活物質として用いることを検討した報告例は見られない。
【発明の効果】
【００１５】
一般式（１）：ＬｉxＮｂ1-yＭyＯ2、１≦ｘ≦２、０≦ｙ≦０．５（ただしｘは、電池の充放電に伴って変化する値であり、Ｍは、Ｖ、Ｃｒ、Ｍｎ、Ｆｅ、Ｃｏ、Ｎｉ、ＭｏおよびＷよりなる群から選ばれる少なくとも１種の元素である）で表されるリチウムニオブ複合酸化物の充放電電位は、金属リチウムの充放電電位に対して平均１．３〜１．８Ｖであり、放電容量は１５０ｍＡｈ／ｇ以上である。よって、本発明によれば、放電容量が大きく、かつ低温サイクル特性が従来よりも改善された非水電解質二次電池を提供することができる。
【発明を実施するための最良の形態】
【００１６】
以下、本発明の非水電解質二次電池用負極および非水電解質二次電池について、リチウム二次電池に基づいて説明する。
本発明の非水電解質二次電池用負極は、一般式（１）：ＬｉxＮｂ1-yＭyＯ2で表されるリチウムニオブ複合酸化物を活物質として含む。ここで、一般式（１）は、１≦ｘ≦２および０≦ｙ≦０．５を満たす。ただし、ｘは、電池の充放電に伴って変化する値である。Ｍは、Ｖ、Ｃｒ、Ｍｎ、Ｆｅ、Ｃｏ、Ｎｉ、ＭｏおよびＷよりなる群から選ばれる少なくとも１種の元素である。
【００１７】
元素Ｍ、すなわちＶ、Ｃｒ、Ｍｎ、Ｆｅ、Ｃｏ、Ｎｉ、ＭｏおよびＷのうちでは、特にＭｎ、Ｃｏ、ＣｒおよびＭｏが好ましい。
Ｍｎ、ＣｏおよびＣｒは、低温でのサイクル特性の改善において特に有効である。
Ｍｎ、ＣｒおよびＭｏは、放電容量の向上において特に有効である。
【００１８】
Ｍは、少なくともＭｎを含むことが好ましい。この場合、Ｍは、一般式（２）：Ｍｎ1-zＬzで表される。ただし、ｚは０≦ｚ≦０．５を満たすことが好ましい。ｚ値が大きすぎると、Ｍｎを添加することによる効果が十分に得られなくなる。Ｌは、Ｖ、Ｃｒ、Ｆｅ、Ｃｏ、Ｎｉ、ＭｏおよびＷよりなる群から選ばれる少なくとも１種の元素である。
【００１９】
元素Ｍの含有量を規定するｙの範囲は、０≦ｙ≦０．５を満たせばよいが、元素Ｍの添加効果を十分に得る観点から、０．２５≦ｙ≦０．５を満たすことが好ましい。ｙが大きくなりすぎると、低温でのサイクル特性が著しく低下する。また、放電容量も著しく減少する。
【００２０】
一般式（１）で表されるリチウムニオブ複合酸化物の平均粒径（体積基準の粒度分布におけるメディアン径）は、０．５〜２００μｍが好適である。平均粒径は、例えばレーザ回折式の粒度分布測定装置により求めることができる。通常、複合酸化物の一次粒子は、凝集して二次粒子を形成している。よって、粒度分布測定装置で求められる平均粒径は、少量の一次粒子と二次粒子との混合物の平均粒径であると考えられる。
【００２１】
負極の活物質は、一般式（１）で表されるリチウムニオブ複合酸化物の他に、リチウムの吸蔵および放出が可能な炭素材料を含むことができる。このような炭素材料とリチウム二オブ複合酸化物とを併用することにより、低温でのサイクル特性が更に良好となり、活物質の単位重量あたりの放電容量も増加する傾向がある。これは、炭素材料により活物質の電気伝導性が向上するためと思われる。
【００２２】
リチウムの吸蔵および放出が可能な炭素材料としては、黒鉛、易黒鉛化炭素、難黒鉛化炭素などが挙げられるが、これらのうちでは、黒鉛が好ましい。黒鉛は、天然黒鉛で人造黒鉛でもよい。黒鉛は、活物質として機能するだけでなく、負極の電気伝導性を確保する導電材としても機能する。
【００２３】
リチウムの吸蔵および放出が可能な炭素材料の平均粒径（体積基準の粒度分布におけるメディアン径）は、０．５〜２００μｍが好適であり、２〜２０μｍが更に好適である。ここでも平均粒径は、例えばレーザ回折式の粒度分布測定装置により求めることができる。
【００２４】
一般式（１）で表されるリチウムニオブ複合酸化物と上記の炭素材料との合計に占める炭素材料の重量分率は、０．０１（１重量％）以上、０．５（５０重量％）以下が好ましく、０．１〜０．４が更に好ましく、０．２５程度が特に好ましい。炭素材料の重量分率が０．０１（１重量％）未満では、炭素材料を用いることによる効果が極めて小さくなる。一方、重量分率が０．５（５０重量％）を超えると、低温サイクル特性を向上させるリチウムニオブ複合酸化物の重量分率が減少する。よって、低温でのサイクル特性の改善効果が小さくなる。また、放電容量の小さな炭素材料の比率が増大することにより、活物質の単位重量あたりの放電容量が減少する場合がある。
【００２５】
負極活物質を含む負極合剤を、適当な分散媒とともに混合すると、負極合剤ペーストが得られる。負極合剤は、活物質の他に、任意成分として結着剤、導電材などを含むことができる。分散媒としては、Ｎ−メチル−２−ピロリドンなどの有機溶媒や水などを用いることができる。ペーストの経時安定性や合剤の分散性を向上させるために、負極合剤ペーストに界面活性剤などの添加剤を加えることも有効である。負極合剤ペーストを、銅箔などの金属箔からなる集電体の表面に塗布し、塗膜を乾燥後、圧延することにより、負極合剤層を有する負極が得られる。
【００２６】
負極の結着剤には、ポリテトラフルオロエチレン（ＰＴＦＥ）、ＰＴＦＥの変性体、ポリフッ化ビニリデン（ＰＶＤＦ）、ＰＶＤＦの変性体、フッ素ゴムなどの含フッ素樹脂、ポリプロピレン、ポリエチレンなどの熱可塑性樹脂、変性アクリロニトリルゴム粒子（日本ゼオン（株）製の「ＢＭ−５００Ｂ（商品名）」等）を用いることができる。ＰＴＦＥやＢＭ−５００Ｂは、増粘剤であるカルボキシメチルセルロース（ＣＭＣ）、ポリエチレンオキシド（ＰＥＯ）、変性アクリロニトリルゴム（日本ゼオン（株）製の「ＢＭ−７２０Ｈ（商品名）」等）などと併用することが好ましい。
【００２７】
負極の導電材としては、例えば、カーボンブラック、アセチレンブラック、ケッチェンブラックなどを用いることができる。
【００２８】
負極の集電体は、負極電位下で安定な金属箔が好ましく、銅箔や銅合金箔が特に好ましい。また、様々な材質のフィルム基材の表面に、負極電位下で安定な金属層を形成し、これを集電体として用いることもできる。集電性を向上させるために、集電体表面に凹凸を設けたり、集電体を穿孔したりしてもよい。
【００２９】
次に、非水電解質二次電池の負極以外の構成要素について説明する。ただし、本発明が以下の構成要素を用いる場合に限定されるわけではない。
正極活物質を含む正極合剤を、適当な分散媒とともに混合すると、正極合剤ペーストが得られる。正極合剤は、活物質の他に、任意成分として結着剤、導電材などを含むことができる。分散媒としては、Ｎ−メチル−２−ピロリドンなどの有機溶媒や水などを用いることができる。ペーストの経時安定性や合剤の分散性を向上させるために、正極合剤ペーストに界面活性剤などの添加剤を加えることも有効である。正極合剤ペーストを、アルミニウム箔などの金属箔からなる集電体の表面に塗布し、塗膜を乾燥後、圧延することにより、正極合剤層を有する正極が得られる。
【００３０】
正極活物質には、例えば、リチウム遷移金属複合酸化物、遷移金属ポリアニオン化合物などを用いることができる。リチウム遷移金属複合酸化物としては、コバルト酸リチウム（ＬｉＣｏＯ2）、コバルト酸リチウムの変性体、ニッケル酸リチウム（ＬｉＮｉＯ2）、ニッケル酸リチウムの変性体、マンガン酸リチウム（ＬｉＭｎＯ2ならびにＬｉＭｎ2Ｏ4）、マンガン酸リチウムの変性体などが挙げられる。これら酸化物のＣｏ、ＮｉもしくはＭｎの一部を他の遷移金属元素やアルミニウムなどの典型金属、マグネシウムなどのアルカリ土類金属で置換したものを用いることもできる。遷移金属ポリアニオン化合物は、ナシコン構造あるいはオリビン構造を有するマンガン、鉄、コバルト、ニッケルなどのリン酸化合物または硫酸化合物などである。正極活物質は、１種を単独で用いてもよく、２種以上を組み合わせて用いてもよい。
【００３１】
正極の結着材および導電材には、例えば、負極の結着材および導電材として列挙したものを任意に用いることができる。
【００３２】
正極の集電体は、正極電位下で安定な金属箔が好ましく、アルミニウム箔が特に好ましい。また、様々な材質のフィルム基材の表面に、正極電位下で安定な金属層を形成し、これを集電体として用いることもできる。集電性を向上させるために、集電体表面に凹凸を設けたり、集電体を穿孔したりしてもよい。
【００３３】
本発明の非水電解質二次電池は、円筒型、角型、シート型などのいずれの構造を有してもよい。正極と負極とを多孔質絶縁層を介して巻回することにより、電極体が形成される。電極体は電池ケースに収容される。正極集電体および負極集電体には、それぞれ正極リードおよび負極リードが接続される。これらのリードを正極端子および負極端子と接続した後、非水電解質を電池ケースに注入し、ケースを密閉することで電池が完成する。
【００３４】
多孔質絶縁層には、微多孔膜や不織布が用いられる。微多孔膜や不織布は、電池の使用環境に耐え得る材料からなり、イオン透過性を有し、正負極間を絶縁する機能を有する。例えば、ポリオレフィン樹脂からなる微多孔膜が用いられる。ポリオレフィン樹脂としては、ポリエチレン、ポリプロピレンなどが用いられる。微多孔膜は、１種の樹脂からなる単層膜であってもよく、２種以上の樹脂からなる多層膜でもよい。微多孔膜は、樹脂とアルミナなどの無機材料との複合層を有するものでもよい。
【００３５】
電池ケースの材質は、特に限定されないが、例えば、アルミニウム合金、ニッケルめっきを施した鉄合金、各種樹脂と金属との積層体などが用いられる。電池ケースの形状は、特に限定されないが、例えば、円筒型もしくは角型の有底缶や袋状ケースが用いられる。
【００３６】
非水電解質は、非水溶媒およびこれに溶解した溶質を含む。
非水溶媒は、特に限定されないが、例えば、カーボネート類、ハロゲン化炭化水素、エーテル類、ケトン類、ニトリル類、ラクトン類、オキソラン化合物等を用いることができる。特に、エチレンカーボネート（ＥＣ）、プロピレンカーボネート（ＰＣ）などの高誘電率溶媒と、ジメチルカーボネート（ＤＭＣ）、ジエチルカーボネート（ＤＥＣ）、エチルメチルカーボネート（ＥＭＣ）などの低粘性溶媒との混合溶媒が好ましい。これらの溶媒とジメトキシエタン（ＤＭＥ）、テトラヒドロフラン（ＴＨＦ）、γ−ブチロラクトン（ＧＢＬ）などを併用してもよい。
【００３７】
溶質には、ＬｉＰＦ6、ＬｉＢＦ4、ＬｉＣｌＯ4およびＬｉＡｓＦ6から選ばれる無機塩、該無機塩の誘導体、ＬｉＳＯ3ＣＦ3、ＬｉＣ（ＳＯ3ＣＦ3）2、ＬｉＮ（ＳＯ3ＣＦ3）2、ＬｉＮ（ＳＯ2Ｃ2Ｆ5）2およびＬｉＮ（ＳＯ2ＣＦ3）（ＳＯ2Ｃ4Ｆ9）から選ばれる有機塩、ならびに該有機塩の誘導体などを用いることができる。溶質の濃度は、通常０．５〜２．０ｍｏｌ／Ｌの範囲である。
【００３８】
非水電解質二次電池の保存特性、サイクル特性、安全性などを向上させる目的で、種々の添加剤を非水電解質に添加することができる。このような添加剤として、ビニレンカーボネート（ＶＣ）、シクロヘキシルベンゼン（ＣＨＢ）、およびこれらの誘導体が挙げられる。
次に、本発明の負極および非水電解質二次電池について、実施例に基づいてより具体的に説明する。
【００３９】
《実施例１》
（i）正極の作製
正極活物質である日本化学工業（株）製の「セルシードＮ（商品名）」（ニッケル酸リチウム）３ｋｇと、正極結着剤である呉羽化学（株）製の「＃１３２０（商品名）」（ＰＶＤＦを１２重量％含むＮＭＰ溶液）１ｋｇと、導電材であるアセチレンブラック９０ｇと、適量のＮＭＰとを、双腕式練合機にて攪拌し、正極合剤ペーストを調製した。正極合剤ペーストを正極集電体である厚み１５μｍのアルミニウム箔の両面に、正極リードの接続部を除いて塗布し、乾燥後の塗膜をローラで圧延して、正極合剤層を形成した。その後、円筒型電池（品番１８６５０）の電池缶に挿入可能な幅に極板をスリットし、正極を得た。
【００４０】
（ii）負極の作製
一般式（１）：ＬｉxＮｂ1-yＭyＯ2で表されるリチウムニオブ複合酸化物を次の要領で合成した。原料には、いずれも（株）高純度化学研究所製の試薬、具体的には、過酸化リチウム（Ｌｉ2Ｏ2）、酸化ニオブ（ＮｂＯ）、酸化バナジウム（Ｖ2Ｏ3）、酸化クロム（Ｃｒ2Ｏ3）、酸化マンガン（ＭｎＯ）、酸化鉄（ＦｅＯ）、酸化コバルト（ＣｏＯ）、酸化ニッケル（ＮｉＯ）、酸化モリブデン（ＭｏＯ2）および酸化タングステン（ＷＯ2）を用いた。
【００４１】
これら原料を所定の複合酸化物の金属組成比となるように秤量して混合した後、アルミナ製焼成容器に入れた。これを、真空雰囲気下、１０００℃で、２４時間加熱して、リチウム二オブ複合酸化物を合成した。得られた複合酸化物を平均粒径１０μｍに粉砕して、負極活物質として用いた。
【００４２】
負極活物質であるリチウムニオブ複合酸化物の粉末３ｋｇと、負極結着剤である呉羽化学（株）製の「＃１３２０（商品名）」（ＰＶＤＦを１２重量％含むＮＭＰ溶液）１ｋｇと、必要に応じて所定量の人造黒鉛（平均粒径４μｍ）と、適量のＮＭＰとを、双腕式練合機にて攪拌し、負極合剤ペーストを調製した。負極合剤ペーストを負極集電体である厚さ１０μｍの銅箔の両面に、負極リード接続部を除いて塗布し、乾燥後の塗膜をローラで圧延して、負極合剤層を形成した。その後、円筒型電池（品番１８６５０）の電池缶に挿入可能な幅に極板をスリットし、負極を得た。
【００４３】
（iii）非水電解液の調製
ＥＣとＤＭＣとＥＭＣとを体積比２：３：３で含む非水溶媒の混合物に、溶質としてＬｉＰＦ6を１ｍｏｌ／Ｌの濃度で溶解して非水電解質を調製した。非水電解質１００重量部あたり、ＶＣを３重量部添加した。
【００４４】
（iv）試験用電池の作製
以下の要領で図１に示すような品番１８６５０の円筒型電池を作製した。
まず、正極リード接続部に正極リード５ａの一端を、負極リード接続部に負極リード６ａの一端をそれぞれ接続した。その後、正極５と負極６とを、厚み１５μｍのポリエチレン樹脂製の微多孔膜７を介して巻回し、円筒状の電極体を構成した。この電極体を、上部絶縁リング８ａと下部絶縁リング８ｂで挟まれた状態で、電池缶１に収容した。正極リード５ａの他端は、電池蓋２の裏面に、負極リード５ｂの他端は、電池缶１の内底面に、それぞれ溶接した。
次いで、上記の非水電解質を５ｇ秤量し、これを電池缶内に注入し、電池缶内を１３３Ｐａに減圧することで、電極体に非水電解質を含浸させた。最後に電池缶の開口部を、周縁に絶縁パッキン３が配された電池蓋２で塞いで、円筒型リチウムイオン二次電池を完成させた。
【００４５】
（v）電池の低温サイクル試験
試験用電池の充放電を、０℃の環境温度下、４００ｍＡの定電流で繰り返した。充電終止電圧は４．２Ｖ、放電終止電圧は２Ｖに設定した。充放電の際、放電時間と電流値との積を放電容量（ｍＡｈ）として求め、サイクルの進行に伴う放電容量の変化を記録した。１サイクル目の放電容量に対する５００サイクル目の放電容量の割合を百分率で求め、低温容量維持率とした。
また、１サイクル目の放電容量を電池内の負極に含まれるリチウムニオブ複合酸化物の重量で除して単位重量あたりの放電容量（ｍＡｈ／ｇ）を算出した。ただし、負極活物質が黒鉛を含む場合は、１サイクル目の放電容量をリチウムニオブ複合酸化物と黒鉛との合計重量で除し、放電容量（ｍＡｈ／ｇ）を算出した。
電池の充放電電圧は、正極の充放電電位と負極の充放電電位との差である。よって、正極の平均充電電位（３．９Ｖ）から電池の平均充電電圧を差し引いて、負極の平均充電電位を算出した。
【００４６】
《実施例１》
原料として、過酸化リチウム（Ｌｉ2Ｏ2）と酸化ニオブ（ＮｂＯ）とを用いて、リチウムニオブ複合酸化物であるＬｉＮｂＯ2を合成し、負極活物質とした。
【００４７】
《実施例２〜３および比較例１》
原料として、（Ｌｉ2Ｏ2）と酸化ニオブ（ＮｂＯ）と酸化バナジウム（Ｖ2Ｏ3）とを用いて、リチウムニオブ複合酸化物であるＬｉＮｂ0.75Ｖ0.25Ｏ2（実施例２）、ＬｉＮｂ0.5Ｖ0.5Ｏ2（実施例３）およびＬｉＮｂ0.4Ｖ0.6Ｏ2（比較例１）を合成し、負極活物質とした。
【００４８】
《実施例４〜５および比較例２》
原料として、（Ｌｉ2Ｏ2）と酸化ニオブ（ＮｂＯ）と酸化クロム（Ｃｒ2Ｏ3）とを用いて、リチウムニオブ複合酸化物であるＬｉＮｂ0.75Ｃｒ0.25Ｏ2（実施例４）、ＬｉＮｂ0.5Ｃｒ0.5Ｏ2（実施例５）およびＬｉＮｂ0.4Ｃｒ0.6Ｏ2（比較例２）を合成し、負極活物質とした。
【００４９】
《実施例６〜７および比較例３》
原料として、（Ｌｉ2Ｏ2）と酸化ニオブ（ＮｂＯ）と酸化マンガン（ＭｎＯ）とを用いて、リチウムニオブ複合酸化物であるＬｉＮｂ0.75Ｍｎ0.25Ｏ2（実施例６）、ＬｉＮｂ0.5Ｍｎ0.5Ｏ2（実施例７）およびＬｉＮｂ0.4Ｍｎ0.6Ｏ2（比較例３）を合成し、負極活物質とした。
【００５０】
《実施例８〜９および比較例４》
原料として、（Ｌｉ2Ｏ2）と酸化ニオブ（ＮｂＯ）と酸化鉄（ＦｅＯ）とを用いて、リチウムニオブ複合酸化物であるＬｉＮｂ0.75Ｆｅ0.25Ｏ2（実施例８）、ＬｉＮｂ0.5Ｆｅ0.5Ｏ2（実施例９）およびＬｉＮｂ0.4Ｆｅ0.6Ｏ2（比較例４）を合成し、負極活物質とした。
【００５１】
《実施例１０〜１１および比較例５》
原料として、（Ｌｉ2Ｏ2）と酸化ニオブ（ＮｂＯ）と酸化コバルト（ＣｏＯ）とを用いて、リチウムニオブ複合酸化物であるＬｉＮｂ0.75Ｃｏ0.25Ｏ2（実施例１０）、ＬｉＮｂ0.5Ｃｏ0.5Ｏ2（実施例１１）およびＬｉＮｂ0.4Ｃｏ0.6Ｏ2（比較例５）を合成し、負極活物質とした。
【００５２】
《実施例１２〜１３および比較例６》
原料として、（Ｌｉ2Ｏ2）と酸化ニオブ（ＮｂＯ）と酸化ニッケル（ＮｉＯ）とを用いて、リチウムニオブ複合酸化物であるＬｉＮｂ0.75Ｎｉ0.25Ｏ2（実施例１２）、ＬｉＮｂ0.5Ｎｉ0.5Ｏ2（実施例１３）およびＬｉＮｂ0.4Ｎｉ0.6Ｏ2（比較例６）を合成し、負極活物質とした。
【００５３】
《実施例１４〜１５および比較例７》
原料として、（Ｌｉ2Ｏ2）と酸化ニオブ（ＮｂＯ）と酸化モリブデン（ＭｏＯ2）とを用いて、リチウムニオブ複合酸化物であるＬｉＮｂ0.75Ｍｏ0.25Ｏ2（実施例１４）、ＬｉＮｂ0.5Ｍｏ0.5Ｏ2（実施例１５）およびＬｉＮｂ0.4Ｍｏ0.6Ｏ2（比較例７）を合成し、負極活物質とした。
【００５４】
《実施例１６〜１７および比較例８》
原料として、（Ｌｉ2Ｏ2）と酸化ニオブ（ＮｂＯ）と酸化タングステン（ＷＯ2）とを用いて、リチウムニオブ複合酸化物であるＬｉＮｂ0.75Ｗ0.25Ｏ2（実施例１６）、ＬｉＮｂ0.5Ｗ0.5Ｏ2（実施例１７）およびＬｉＮｂ0.4Ｗ0.6Ｏ2（比較例８）を合成し、負極活物質とした。
【００５５】
《実施例１８〜１９および比較例９》
原料として、（Ｌｉ2Ｏ2）と酸化ニオブ（ＮｂＯ）と酸化マンガン（ＭｎＯ）と酸化コバルト（ＣｏＯ）とを用いて、リチウムニオブ複合酸化物であるＬｉＮｂ0.75Ｍｎ0.125Ｃｏ0.125Ｏ2（実施例１８）、ＬｉＮｂ0.5Ｍｎ0.25Ｃｏ0.25Ｏ2（実施例１９）およびＬｉＮｂ0.4Ｍｎ0.3Ｃｏ0.3Ｏ2（比較例９）を合成し、負極活物質とした。
【００５６】
《比較例１０》
負極活物質としてリチウムニオブ複合酸化物の代わりに、平均粒径４μｍの黒鉛を用いた。すなわち、負極活物質である黒鉛粉末３ｋｇと、負極結着剤である呉羽化学（株）製の「＃１３２０（商品名）」（ＰＶＤＦを１２重量％含むＮＭＰ溶液）１ｋｇと、適量のＮＭＰとを混合して負極合剤ペーストを調製した。
【００５７】
《比較例１１》
本発明に係るリチウムニオブ複合酸化物の代わりに、特許文献１で開示されているＬｉ4Ｎｂ6Ｏ17を負極活物質として用いた。
【００５８】
《実施例２０〜２３》
実施例１と同じリチウムニオブ複合酸化物ＬｉＮｂＯ2と黒鉛との合計重量に対し、重量分率が０．０１（実施例２０）、０．２５（実施例２１）、０．５（実施例２２）または０．６（実施例２３）となるように黒鉛を加えて負極活物質とした。
【００５９】
《実施例２４〜２７》
実施例２と同じリチウムニオブ複合酸化物ＬｉＮｂ0.75Ｖ0.25Ｏ2と黒鉛との合計重量に対し、重量分率が０．０１（実施例２４）、０．２５（実施例２５）、０．５（実施例２６）または０．６（実施例２７）となるように黒鉛を加えて負極活物質とした。
【００６０】
《実施例２８〜３１》
実施例４と同じリチウムニオブ複合酸化物ＬｉＮｂ0.75Ｃｒ0.25Ｏ2と黒鉛との合計重量に対し、重量分率が０．０１（実施例２８）、０．２５（実施例２９）、０．５（実施例３０）または０．６（実施例３１）となるように黒鉛を加えて負極活物質とした。
上記実施例および比較例の電池についての低温サイクル試験の結果を表１に示す。
【００６１】
【表１】
2009295290.tif 000003
【００６２】
表１の結果から分かるように、負極活物質として黒鉛を用いた一般的な電池（比較例１０）および特許文献１に開示されている負極活物質を用いた電池（比較例１１）に比べ、いずれの実施例の電池においても、良好な低温サイクル特性が得られ、負極活物質の単位重量あたりの放電容量が大きくなった。また、いずれの実施例の電池においても、負極の平均充電電位は１Ｖ以上と高くなった。このことから、低温での充電の際、負極材料の表面に金属リチウムは析出しなかったと考えられる。そのため、実施例の電池は、放電容量の減少が抑制されたものと考えられる。
【００６３】
ＬｉＮｂＯ2（実施例１）のＮｂの一部を元素Ｍで置換したリチウムニオブ複合酸化物の場合、ｙ≦０．５のときには、負極活物質の単位重量あたりの放電容量が実施例１よりも大きくなった。ｙ＝０．５の実施例は、低温サイクル特性が実施例１よりも劣っていたが、ｙ＝０．５の実施例であっても、比較例１０、１１に比べると、良好な結果であった。一方、ｙ＝０．６のとき、低温サイクル特性および負極活物質の単位重量あたりの放電容量が大きく損なわれた。よって、ｙの範囲は０≦ｙ≦０．５を満たす必要がある。
【００６４】
Ｎｂと置換した元素Ｍの化学的作用については定かではない。しかし、Ｎｂを元素Ｍで置換することで、負極活物質の単位重量あたりの放電容量と、負極の平均充電電位とが大きくなる傾向がある。このことから、元素Ｍが何らか充放電反応に寄与しているものと思われる。
【００６５】
リチウムニオブ複合酸化物と黒鉛との混合物を用いた実施例の結果は、黒鉛を加えなかった実施例の結果と比較して良好であった。黒鉛を用いることで、低温サイクル特性は良好となり、負極活物質の単位重量あたりの放電容量も増加する傾向が見られた。しかし、黒鉛の重量分率が０．６になると、低温サイクル特性が低下し、負極活物質の単位重量あたりの放電容量が減少する傾向が見られた。よって、黒鉛の重量分率は０．０１以上、０．５０以下の範囲が適切であるといえる。
【産業上の利用可能性】
【００６６】
本発明の負極および非水電解質二次電池は、高容量と優れた低温サイクル特性が要求される用途に適しており、特に寒冷地での使用が想定される携帯電話、デジタルカメラ、カムコーダなどの携帯機器分野に用いる電源、電気自動車やハイブリッド自動車の電源として有用である。
【図面の簡単な説明】
【００６７】
【図１】非水電解質二次電池の一例の縦断面図である。
【符号の説明】
【００６８】
１  電池缶
２  電池蓋
３  絶縁パッキン
５  正極
５ａ  正極リード
６  負極
６ａ  負極リード
７  微多孔膜
８ａ  上部絶縁リング
８ｂ  下部絶縁リング
【図１】
2009295290.tif 000004